(57)【要約】      （修正有）【課題】断熱性及び透明性を損なうことなく、優れた耐衝撃性を有する積層成形体及び前記成形体を用いた建築部材の提供。【解決手段】樹脂層（Ａ）と反射層（Ｂ）と光透過層（Ｃ）を有する積層形成体１５０であって、反射層（Ｂ）は１〜１０μｍの波長の電磁波を反射し、反射層（Ｂ）を１層以上有し、樹脂層（Ａ）の少なくとも一方の側に、反射層（Ｂ）と光透過層（Ｃ）が積層している積層成形体を用いることにより断熱性及び透明性を損なわない、優れた耐衝撃性を有する積層成形体１００及び積層成形体１００を用いる建築部材。【選択図】図１
2016068298.tif 000002
【特許請求の範囲】
【請求項１】
樹脂層（Ａ）と反射層（Ｂ）と光透過層（Ｃ）を有する積層形成体であって、
前記反射層（Ｂ）は、１μｍ以上１０μｍ以下の波長の電磁波を反射し、
前記樹脂層（Ａ）の少なくとも一方の側に、反射層（Ｂ）と光透過層（Ｃ）が交互に積層され、少なくとも反射層（Ｂ）が２層以上であり、
光透過層（Ｃ）がジルコニウム化合物または酸化ニオブを含むこと
を特徴とする積層成形体。
【請求項２】
前記反射層（Ｂ）が、少なくとも２層以上５層以下である請求項１記載の積層形成体。
【請求項３】
２〜４μｍの波長を持つ熱線の吸収率が、平均して１％以下である物質を用いた光透過層（Ｃ）である請求項１または２に記載の積層成形体。
【請求項４】
前記ジルコニウム化合物が、ジルコニウム酸化物、ジルコニウム硫化物、ジルコニウム塩化物、またはジルコニウム水酸化物の群から選ばれる少なくとも１種を含む請求項１乃至３いずれか1項に記載の積層成形体。
【請求項５】
前記光透過層（Ｃ）の厚みが１ｎｍ以上１００ｎｍ以下である請求項１乃至４いずれか１項に記載の積層形成体。
【請求項６】
前記光透過層（Ｃ）の可視光透過率が５０％以上１００％以下である請求項１乃至５いずれか１項に記載の積層形成体。
【請求項７】
前記反射層（Ｂ）は、１μｍ以上１０μｍ以下の波長の電磁波の反射率が３０％以上である請求項１乃至６いずれか１項に記載の積層成形体。
【請求項８】
前記反射層（Ｂ）は、実質的に気体を透過しないものである請求項１乃至７いずれか１項に記載の積層成形体。
【請求項９】
前記反射層（Ｂ）は、金属および金属酸化物を有するものである請求項１乃至８のいずれか１項に記載の積層成形体。
【請求項１０】
前記金属および金属酸化物は、アルミニウム、亜鉛、銀、チタン、スズ、マグネシウム、クロム、ケイ素、鉄、酸化アルミニウム、酸化亜鉛、酸化銀、酸化チタン、酸化スズ、酸化マグネシウム、酸化クロム、酸化ケイ素、酸化鉄からなる群のうち少なくとも１つを含むものである請求項１乃至９のいずれか１項に記載の積層成形体。
【請求項１１】
前記反射層（Ｂ）の厚みは、１ｎｍ以上１００ｎｍ以下である請求項１乃至１０のいずれか１項に記載の積層成形体。
【請求項１２】
前記樹脂層（Ａ）は、ポリカーボネート系樹脂またはアクリル系樹脂を含むものである請求項１乃至１１のいずれか１項に記載の積層成形体。
【請求項１３】
前記樹脂層（Ａ）の厚みは、０．５ｍｍ以上５０ｍｍ以下である請求項１乃至１２のいずれか１項に記載の積層成形体。
【請求項１４】
前記積層成形体は、反射層（Ｂ）の表面側に、輻射電気ヒーターから３０ｋＷ／ｍ２の輻射熱を照射したとき、照射開始から６００秒後の前記樹脂層（Ａ）の中心温度が２３℃以上３００℃以下である請求項１乃至１３のいずれか１項に記載の積層成形体。
【請求項１５】
請求項１乃至１４のいずれか１項に記載の積層成形体を含むことを特徴とする建築部材。
【発明の詳細な説明】
【技術分野】
【０００１】
本開示は、積層成形体および建築部材に関する。
【背景技術】
【０００２】
木製、コンクリート製およびガラス製の建築部材は、ビル、ホテル、マンション、住宅や店舗において、一般的に用いられている。近年では、建築部材は、害虫などにより浸食のおそれが低いという観点からや、軽量であるために運送時のコストを抑えることができるという観点から、積層成形体への置き換えが進んでいる。
【０００３】
住宅や店舗において、ガラス製の建築部材は衝撃に弱いため、耐貫通性能を有する樹脂を含む透明板積層体が開示されている。（例えば、特許文献１参照）
【０００４】
また、耐火性基準を満たし、長期間の紫外線による劣化もしない建築部材として、耐火材層に紫外線防止層を積層した高耐久耐火性樹脂シートが開示されている。（例えば、特許文献２参照）
【先行技術文献】
【特許文献】
【０００５】
【特許文献１】特開２００６−１２３４９７号公報
【特許文献２】特開２００３−２３９４２４号公報
【発明の概要】
【発明が解決しようとする課題】
【０００６】
背景技術で述べた特許文献１記載の技術では、建築分野での断熱性が不足しており、特許文献２では建築分野での耐衝撃性が不足していた。断熱性を損なうことなく、優れた耐衝撃性を有する建築部材の実現には限界があった。
本開示の目的は、断熱性および透明性を損なうことなく、優れた耐衝撃性を有する積層成形体を提供するとともに建築部材を提供することである。
【課題を解決するための手段】
【０００７】
このような目的は、下記（１）〜（１５）に記載の本開示により達成される。
（１）樹脂層（Ａ）と反射層（Ｂ）と光透過層（Ｃ）を有する積層形成体であって、前記反射層（Ｂ）は、１μｍ以上１０μｍ以下の波長の電磁波を反射し、前記樹脂層（Ａ）の少なくとも一方の側に、反射層（Ｂ）と光透過層（Ｃ）が交互に積層され、少なくとも反射層（Ｂ）が２層以上であり、光透過層（Ｃ）がジルコニウム化合物または酸化ニオブを含むことを特徴とする積層成形体。
（２）前記反射層（Ｂ）が、少なくとも２層以上５層以下である（１）記載の積層形成体。
（３）２〜４μｍの波長を持つ熱線の吸収率が、平均して１％以下である物質を用いた光透過層（Ｃ）である（１）または（２）に記載の積層成形体。
（４）前記ジルコニウム化合物が、ジルコニウム酸化物、ジルコニウム硫化物、ジルコニウム塩化物、またはジルコニウム水酸化物の群から選ばれる少なくとも１種を含む（１）乃至（３）いずれか1項に記載の積層成形体。
（５）前記光透過層（Ｃ）の厚みが１ｎｍ以上１００ｎｍ以下である（１）乃至（４）いずれか１項に記載の積層形成体。
（６）前記光透過層（Ｃ）の可視光透過率が５０％以上１００％以下である（１）乃至（５）いずれか１項に記載の積層形成体。
（７）前記反射層（Ｂ）は、１μｍ以上１０μｍ以下の波長の電磁波の反射率が３０％以上である（１）乃至（６）いずれか１項に記載の積層成形体。
（８）前記反射層（Ｂ）は、実質的に気体を透過しないものである（１）乃至（７）いずれか１項に記載の積層成形体。
（９）前記反射層（Ｂ）は、金属および金属酸化物を有するものである（１）乃至（８）のいずれか１項に記載の積層成形体。
（１０）前記金属および金属酸化物は、アルミニウム、亜鉛、銀、チタン、スズ、マグネシウム、クロム、ケイ素、鉄、酸化アルミニウム、酸化亜鉛、酸化銀、酸化チタン、酸化スズ、酸化マグネシウム、酸化クロム、酸化ケイ素、酸化鉄からなる群のうち少なくとも１つを含むものである（１）乃至（９）のいずれか１項に記載の積層成形体。
（１１）前記反射層（Ｂ）の厚みは、１ｎｍ以上１００ｎｍ以下である（１）乃至（１０）のいずれか１項に記載の積層成形体。
（１２）前記樹脂層（Ａ）は、ポリカーボネート系樹脂またはアクリル系樹脂を含むものである（１）乃至（１１）のいずれか１項に記載の積層成形体。
（１３）前記樹脂層（Ａ）の厚みは、０．５ｍｍ以上５０ｍｍ以下である（１）乃至（１２）のいずれか１項に記載の積層成形体。
（１４）前記積層成形体は、反射層（Ｂ）の表面側に、輻射電気ヒーターから３０ｋＷ／ｍ２の輻射熱を照射したとき、照射開始から６００秒後の前記樹脂層（Ａ）の中心温度が２３℃以上３００℃以下である（１）乃至（１３）のいずれか１項に記載の積層成形体。（１５）（１）乃至（１４）のいずれか１項に記載の積層成形体を含むことを特徴とする建築部材。
【発明の効果】
【０００８】
本開示の目的は、断熱性および透明性を損なうことなく、優れた耐衝撃性を有する積層成形体を提供するとともに、それを用いた建築部材を提供することができる。
【図面の簡単な説明】
【０００９】
【図１】本開示の積層形成体を示す図である。
【発明を実施するための形態】
【００１０】
まず、本開示の積層成形体について、以下に示す好適な実施形態に基づいて詳細に説明する。本開示の積層成形体は、樹脂層（Ａ）と、反射層（Ｂ）と光透過層（Ｃ）、を有する積層成形体であって、前記反射層（Ｂ）は、１μｍ以上１０μｍ以下の波長の電磁波を反射するものであって、積層形成体中に複数の反射層（Ｂ）を有し、複数の反射層（Ｂ）は光透過層（Ｃ）と交互に積層されることを特徴とするものである。
【００１１】
本開示において重要なことは、光透過層（Ｃ）が、２〜４μｍにおける熱線吸収率の平均が、１％以下である物質をもちいたことを特徴とし、当該物質が、ジルコニウム化合物または酸化ニオブを含むことである。
【００１２】
また、本開示の積層成形体は、建材として用いるに当たっては、光透過性を有する性質も併せ持つ必要があり、実用的には３０％  好ましくは５０％  さらに好ましくは７０％の光透過性を有することが好ましい。
【００１３】
具体的な構成としては、前記樹脂層（Ａ）の少なくとも一方の側に、反射層（Ｂ）と光透過層（Ｃ）が交互に積層し、少なくとも反射層（Ｂ）が２層以上であることが望ましい。反射層が２層以上であると、赤外線の反射が十分で、十分な断熱性を確保でき、好ましい。
さらに反射層の上限の層数は、５層以下であることが望ましい。５層以下であると、積
層によっても、光透過性が悪化せず好ましい。
【００１４】
前記積層形成体において、反射層（Ｂ）と光透過層（Ｃ）の配置は特に限定するものではないが、反射層（Ｂ）の両側が常に光透過層（Ｃ）であること、すなわち、樹脂層（Ａ）には常に光透過層（Ｃ）が接しており、かつフィルムの最外層は光透過層（Ｃ）が存在することが好ましい。言い換えると反射層（Ｂ）は、外気と直接接することがないように、光透過層（Ｃ）にはさまれる構造をとることが好ましい。
【００１５】
（実施形態）
図１は、実施形態の一例に係る積層成形体１００の断面図である。
図１に示されるように、本開示の実施形態に係る多積層成形体１００は、樹脂層（Ａ）１と、複数の反射層（Ｂ）２と、反射層（Ｂ）２の間に光透過層（Ｃ）３とを有する積層成形体１００であって、前記反射層（Ｂ）２は、１μｍ以上１０μｍ以下の波長の電磁波を反射するものであって、金属および金属酸化物を有するものである積層成形体１００である。
以下、積層成形体１００の各構成について、それぞれ詳しく説明する。
【００１６】
＜樹脂層（Ａ）１＞
樹脂層（Ａ）１に用いる樹脂としては、熱可塑性樹脂、熱可塑性樹脂のどちらを用いても良いが、本開示においては、透明性と耐熱性を両立させる意味から熱可塑性樹脂を用いることが望ましい。
ここで、熱可塑性樹脂とは、熱によって、実質的に、硬化反応を起こさない樹脂のことである。本開示の積層成形体１００は熱源の近くに位置する場合がある。このとき、熱可塑性樹脂は、実質的に、硬化反応を起こさないため、硬化反応に伴う収縮が起きにくく、本開示の積層成形体１００に寸法安定性を付与させることができる。
樹脂層（Ａ）１に含まれる熱可塑性樹脂の配合量は、前記樹脂層（Ａ）１の重量に対し、５０重量％以上１００重量％以下であることが好ましく、７０重量％以上９０重量％以下がより好ましい。前記配合量が前記範囲の場合、寸法安定性に優れたものとなる。
【００１７】
前記熱可塑性樹脂は、例えば、ポリカーボネート系樹脂、アクリル系樹脂、ポリスチレン系樹脂、ポリエチレン系樹脂、ポリプロピレン系樹脂、ポリブテン系樹脂、ポリスチレン系樹脂、ポリフェニレンエーテル系樹脂、ポリアミド系樹脂、ポリ塩化ビニル系樹脂、ポリウレタン系樹脂が挙げられる。上記熱可塑性樹脂のなかでも、寸法安定性の観点からポリカーボネート系樹脂またはアクリル系樹脂が好ましく、寸法安定性および耐衝撃性の観点からポリカーボネート系樹脂がさらに好ましい。
また、前記熱可塑性樹脂が前記ポリカーボネート樹脂の場合、前記ポリカーボネート樹脂は、比較的軟化温度が高いため、広い温度領域にわたって前記反射層（Ｂ）の平滑性を維持でき、１μｍ以上１０μｍ以下の波長の電磁波の反射率について安定性を有する前記積層成形体を得ることができる。
【００１８】
前記ポリカーボネート系樹脂の製造方法は特に限定されるものではないが、例えば、ジヒドロキシジアリール系化合物およびホスゲンを反応させるホスゲン法、ジヒドロキシジアリール系化合物および炭酸エステル系化合物を反応させるエステル交換法、などの製造方法が挙げられる。
【００１９】
前記ジヒドロキシジアリール系化合物としては、特に限定されるものではないが、例えば、２，２−ビス（４−ヒドロキシフェニル）プロパン、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メ
チルフェニル）プロパン、１，１−ビス（４−ヒドロキシ−３−第三ブチルフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４’−ジヒドロキシジフェニルエーテル、４，４’−ジヒドロキシ−３，３’−ジメチルジフェニルエーテルのようなジヒドロキシジアリールエーテル類、４，４’−ジヒドロキシジフェニルスルフィド、４，４’−ジヒドロキシ−３，３’−ジメチルジフェニルスルフィドのようなジヒドロキシジアリールスルフィド類、４，４’−ジヒドロキシジフェニルスルホキシド、４，４’−ジヒドロキシ−３，３’−ジメチルジフェニルスルホキシドのようなジヒドロキシジアリールスルホキシド類、４，４’−ジヒドロキシジフェニルスルホン、４，４’−ジヒドロキシ−３，３’−ジメチルジフェニルスルホンのようなジヒドロキシジアリールスルホン類、等が挙げられ、これらは単独で用いても２種類以上を混合して用いてもよい。
【００２０】
これらのジヒドロキシジアリール系化合物のなかでも、寸法安定性および耐衝撃性の観点から、２，２−ビス（４−ヒドロキシフェニル）プロパンやビス（４−ヒドロキシフェニル）メタンが好ましく、２，２−ビス（４−ヒドロキシフェニル）プロパンがさらに好ましい。
【００２１】
前記炭酸エステル系化合物としては、特に限定されるものではないが、例えば、炭酸ジメチル、炭酸ジエチル、炭酸ジフェニルなどが挙げられる。これらの炭酸エステル系化合物のなかでも、前記ポリカーボネート系樹脂を製造するときの作業性の観点から、炭酸ジフェニルが好ましい。
【００２２】
前記アクリル系樹脂は、アクリル酸、アクリル酸エステル、メタクリル酸、メタクリル酸エステルからなる群から選ばれる少なくとも１つを不飽和結合含有モノマーとして用い、当該不飽和結合含有モノマーを、ラジカル重合反応、カチオン重合反応、アニオン重合反応などの方法によって作製することができる。前記アクリル系樹脂の共重合体としては、ランダム共重合体、グラフト共重合体、ブロック共重合体、グラフト共重合体が挙げられ、ランダム共重合体が好ましい。
【００２３】
前記不飽和結合含有モノマーとしては、アクリル酸、アクリル酸エステル、メタクリル酸、メタクリル酸エステルからなる群から選ばれる少なくとも１つ以外を含むものでもよい。前記アクリル酸エステルとしては、例えば、アクリル酸メチル、アクリル酸エチル、アクリル酸プロピル、アクリル酸ブチルなどが挙げられる。また、前記メタクリル酸エステルとしては、例えば、メタクリル酸メチル、メタクリル酸エチル、メタクリル酸プロピル、メタクリル酸ブチルなどが挙げられる。
【００２４】
アクリル酸、アクリル酸エステル、メタクリル酸、メタクリル酸エステル以外の前記不飽和結合含有モノマーとしては、反応性不飽和結合を有するものであれば特に限定されるものではないが、例えば、エチレン、プロピレン、ブテン、酢酸ビニル、アクリロニトリル、無水マレイミドなどが挙げられる。これらのなかで、寸法安定性の観点からポリプロピレンおよび無水マレイミドが好ましく、寸法安定性および積層成形体１００への成形性の観点からポリプロピレンがさらに好ましい。
【００２５】
また、前記樹脂層（Ａ）１の厚みは、特に限定されるものではないが、例えば、積層成形体１００への成形性の観点から０．５ｍｍ以上５０ｍｍ以下であることが好ましく、積層成形体１００への成形性および耐衝撃性の観点から１ｍｍ以上４０ｍｍ以下がさらに好ましい。前記樹脂層（Ａ）１の厚みが前記下限値未満の場合、積層成形体１００への成形が難しくなるおそれがあり、前記上限値を超える場合、積層成形体の生産性が低下するおそれがある。
【００２６】
前記樹脂層（Ａ）１は、必要に応じて、前述の熱可塑性樹脂以外の樹脂を含んでいてもよい。前述の熱可塑性樹脂以外の樹脂を含む場合、特に限定されるものではないが、例えば、当該前述の熱可塑性樹脂以外の樹脂として、ポリテトラフルオロエチレン、ポリジメチルシロキサンなどが挙げられる。
【００２７】
＜反射層（Ｂ）２＞
反射層（Ｂ）２は、１μｍ以上１０μｍ以下の波長の電磁波（以下、単に電磁波とも記す。）を反射するものである。１μｍ以上１０μｍ以下の波長の電磁波を反射することで、主に赤外線の吸収を低減し、反射層（Ｂ）２への蓄熱を抑えることができる。その結果、前記積層成形体１００への蓄熱も抑えられ、断熱性を向上させることができる。
【００２８】
また、前記反射層（Ｂ）２の１μｍ以上１０μｍ以下の波長の電磁波の反射率は、３０％以上が好ましく、７０％以上がより好ましい。前記反射率が前述の範囲の場合、熱源を近づけた時に、反射層（Ｂ）２からの放熱量が、反射層（Ｂ）２への蓄熱量を上回るため、本開示の積層成形体１００に断熱性を付与させることができる。前記反射率が前記下限値未満の場合、蓄熱によって前記樹脂層（Ａ）１が軟化し、外観が損なわれるおそれがある。
【００２９】
さらに、前記反射層（Ｂ）２は、実質的に気体を透過しないものが好ましい。ここで実質的に気体を透過しないとは、２３℃１気圧において気体の透過を物理的に遮断できることを意味し、気体が前記反射層（Ｂ）２の内部を拡散によって透過することを意味しない。
前記反射層（Ｂ）２が実質的に気体を透過しないことによって、前記反射膜（Ｂ）を酸素が透過し、さらに熱源が近い場合に、前記樹脂層（Ａ）１が酸化されることを抑え、本開示の積層成形体１００の外観を保持することができる。
【００３０】
また、前記反射層（Ｂ）２の材料としては、１μｍ以上１０μｍ以下の波長の電磁波を反射ものであれば特に限定されない。例えば、金属または金属酸化物が好ましく、具体的には、例えば、アルミニウム、亜鉛、銀、チタン、スズ、マグネシウム、クロム、ケイ素、鉄、酸化アルミニウム、酸化亜鉛、酸化銀、酸化チタン、酸化スズ、酸化マグネシウム、酸化クロム、酸化ケイ素、酸化鉄からなる群のうち少なくとも１つが挙げられる。
電磁波の反射率の観点から、アルミニウム、銀、酸化亜鉛、酸化マグネシウムからなる群のうち少なくとも１つからなることがより好ましい。
前記反射層（Ｂ）２の材料として好適なものを用いた場合、熱源が近い時、前記反射層（Ｂ）２の熱による劣化を抑えることができる。
【００３１】
また、前記反射層（Ｂ）２の厚みは、１ｎｍ以上１００ｎｍ以下が好ましく、５ｎｍ以上３０ｎｍ以下がさらに好ましい。前記反射層（Ｂ）２の厚みが前記範囲の場合、１μｍ以上１０μｍの波長の電磁波の反射率に優れたものとなる。前記反射層（Ｂ）２の厚みが前記下限値未満の場合、１μｍ以上１０μｍ以下の波長の電磁波の反射性能が低下するおそれがあり、前記上限値を超える場合、可視光の透過性が低下するおそれがある。
【００３２】
＜光透過層（Ｃ）＞
さらに、本開示の積層成形体１００は、前述した（Ａ）１および反射層（Ｂ）２以外に、光透過層（Ｃ）３を有することを特徴とする。
【００３３】
光透過層（Ｃ）３は、複数の反射層（Ｂ）２の間、および反射層（Ｂ）２の外側に設けることが好ましい。
光透過層（Ｃ）３は、複数の反射層（Ｂ）２の間にあり、可視光透過性を有する事が必要
である。さらに可視光をおに透過させ、赤外線を反射する特性を持つことがあってもよい。
【００３４】
本開示において、光透過層（Ｃ）３を構成する物質の特性としては、光透過性に優れた材質として、屈折率の高い材質、例えば金属酸化物、金属硫化物を用いることが好ましく、また、赤外吸収の少ない材質は材質の温度が上昇しないことから、好適に用いることが出来る。
発明者は検討の結果、前記の両特性を兼ね備えた材質として、ジルコニウム化合物または酸化ニオブが光透過層（Ｃ）に用いることで、可視光を通過し、赤外九州が少ないことを見出した。
またジルコニウム化合物として、具体的には、ジルコニウム酸化物、ジルコニウム硫化物、ジルコニウム塩化物、またはジルコニウム水酸化物の群から選ばれる少なくとも１種を含むものを好適に使用することが出来る。これにより、積層成形体１００の温度上昇を防ぐことが出来る。
【００３５】
また、光透過層（Ｃ）３は複数層必要であるが、この場合、光透過層（Ｃ）３は、同じ材質のもので作製しても良いし、層ごとで異なる材質で構成されていても良い。
【００３６】
光透過層（Ｃ）３は、反射層（Ｂ）２の片面、または両面に設けるものであり、反射層（Ｂ）２が１μｍ以上１０μｍ以下の波長の電磁波を反射するために備えなければならない特性を持つ。
その一つが、光透過性であり、例えば、光透過層（Ｃ）の可視光透過率が３０％以上１００％以下であり、好ましくは５０％以上１００％以下であり、更に好ましくは７０％以上１００％以下であることが必要とされる。
【００３７】
また、上記要件を満たすためにも、必要以上の厚みを持つことが不利であり、光透過層（Ｃ）３の厚みは、１ｎｍ以上１００ｎｍ以下であることが望ましい。また、複数の光透過層（Ｃ）３の厚みは前記範囲内であれば、個々の層において同じであっても良いし、異なっていても良い
【００３８】
＜反射層（Ｂ）と光透過層（Ｃ）＞
本開示の特徴は、積層形成体が、反射層（Ｂ）と光透過層（Ｃ）とを積層した複数の層を有することである。
反射層（Ｂ）と光透過層（Ｃ）との積層数は特に限定するものではないが、少なくとも反射層に関しては、２層以上、５層以下であることが好ましい。
前記範囲内において、良好な特性を発揮することが可能である。また、上限は用途によっては必要でないが、積層数が多すぎると可視光の透過率が低下し、問題を生じるので前記５層以下が妥当な積層数である。
【００３９】
反射層（Ｂ）と光透過層（Ｃ）は交互に積層されていれば良く、樹脂層（Ａ）と接する層は、光透過層（Ｃ）であることが好ましい。
積層形成体１００の樹脂（Ａ）と反対側の最外層は、反射層（Ｂ）であっても、光透過層（Ｃ）であってもよいが、最外層が外環境に触れることから光透過層（Ｃ）であることが好適である。
【００４０】
＜その他の樹脂層＞
本開示の積層成形体１００は、必要に応じて、その他の樹脂層を有していてもよい。その他の樹脂層を有する場合は、当該その他樹脂層は、耐火性の観点から、光透過層（Ｃ）３の外側である最外層以外に積層することが好ましい。前記その他の樹脂層は、例えば、ポリエチレン系樹脂、ポリプロピレン系樹脂などのポリオレフィン系樹脂、ポリスチレン
系樹脂、ポリフェニレンエーテル系樹脂、アクリル系樹脂、ポリアミド系樹脂、フェノール系樹脂、ポリウレタン系樹脂、天然ゴム、ポリブタジエンゴムやポリスチレン−ブタジエンゴム、ニトリルゴムなどの合成ゴムなどが挙げられる。
【００４１】
また、本開示の積層成形体１００は、必要に応じて、補強層を有していてもよい。前記補強層を有する場合は、当該補強層層は、例えば、鉄、アルミニウム、銅、クロムなどの金属を含むもの、ガラスクロスなどの無機物質を含むものなどが挙げられる。
【００４２】
さらに、本開示の積層成形体１００は、必要に応じて、前述の積層成形体１００の各層の間を接着するための接着層を有していてもよい。前記接着層を有する場合は、当該接着層は、公知の接着性樹脂、例えば、アクリル系、オレフィン系、ポリウレタン系、エポキシ系、酢酸ビニル系、ゴム系等の接着性樹脂が挙げられる。前記接着性樹脂は、具体的には、例えば、接着性ポリオレフィン系樹脂、エチレン−メタクリレート−グリシジルアクリレート三元共重合体、各種ポリオレフィンに一塩基性不飽和脂肪酸、二塩基性不飽和脂肪酸、もしくはこれらの無水物をグラフトさせたもの（マレイン酸グラフト化エチレン−酢酸ビニル共重合体、マレイン酸グラフト化エチレン−α−オレフィン共重合体など）などが挙げられる。ここで、一塩基性不飽和脂肪酸としては、例えば、アクリル酸、メタクリル酸などが用いられる。二塩基性不飽和脂肪酸として、マレイン酸、フマル酸、イタコン酸などが挙げられる。
【００４３】
さらに本開示の積層成形体１００を構成する各層は、本開示の主旨を損ねない範囲において、酸化防止剤、スリップ剤、アンチブロッキング剤、帯電防止剤、紫外線吸収剤、樹脂改質剤、難燃剤、染料や顔料などの着色剤、安定剤、フッ素樹脂、天然ゴム、合成ゴム、シリコンゴムなどの耐衝撃性付与剤、炭酸カルシウム、タルク、シリカ粒子等の無機充填剤などを含有しても良い。
【００４４】
＜積層成形体１００＞
本開示の積層成形体１００について説明する。
本開示の積層成形体１００の作製方法は、特に限定されるものではないが、例えば、樹脂層（Ａ）１、反射層（Ｂ）２および光透過層（Ｃ）３を接合して一体化することで作製することができる。その際に、反射層（Ｂ）と光透過層（Ｃ）を複数回重ねることで複数の反射層（Ｂ）を有する積層成形体を得ることが出来る。
前記接合する方法としては、例えば、圧縮成形法、一方の層上に他方を塗装する方法、多層共押出成形法、蒸着法、スパッタ法などが挙げられる。
また、必要に応じて、その他の樹脂層、補強層、接着層などを任意の組み合わせおよび任意の順番で積層してもよい。
【００４５】
さらに、本開示の前記積層成形体１００は、最外層の光透過層（Ｃ）３の表面側に、輻射電気ヒーターから３０ｋＷ／ｍ２の輻射熱を照射したとき、照射開始から６００秒後の前記樹脂層（Ａ）１の中心温度が２３℃以上３００℃以下であることが好ましい。前記樹脂層（Ａ）１の温度が前記範囲の場合、前記積層成形体１００は断熱性に優れたものとなる。
【００４６】
＜建築部材＞
本開示の建築部材について説明する。
前記建築部材は、前記積層成形体１００を、用途に応じた所望の形状に加工することが好ましい。前記形状としては、例えば、板状、薄膜状、管状、棒状、その他の塊状が挙げられる。例えば、建築部材として、住宅用や店舗の建築用壁材用途として用いる場合は、板状が好ましい。
また、前記積層成形体１００の用途は、前述した建築用壁材用途以外に、例えば、天井
材、床材、厨房用材料などの用途に用いることができる。
【００４７】
以上のように、本開示の積層成形体１００について説明したが、本開示はこれに限定されるものではない。
【実施例】
【００４８】
以下、本開示を実施例および比較例に基づいて詳細に説明するが、本開示はこれに限定されるものではない。
【００４９】
（実施例１）
２，２−ビス（４−ヒドロキシフェニル）プロパンと、炭酸ジフェニルと、をエステル交換法によって反応させて、ポリカーボネート樹脂を作製した。前記樹脂層（Ａ）として、前記のようにして作製したポリカーボネート樹脂を１２０℃のオーブン（ＳＳＰＨ−２０２、エスペック社製）で４時間処理し、乾燥させた。
５ｃｍ角、３ｍｍ厚のポリカーボネート樹脂を、ＤＣマグネトロンスパッタリング装置にセットした。真空ポンプで真空槽内を減圧し、５×１０-６ｍｂａｒ台まで排気した。
その後、アルゴンと酸素の混合ガス(Ａｒ:Ｏ2=５:１)を導入し、真空度を６×１０-６ｍ
ｂａｒに保った。また、基板温度を５０℃に保ちつつ、Ｚｒターゲットを用いて反応性スパッタリングを行い、ＺｒＯ２膜厚が４３ｎｍになるように光透過層（Ｃ）の成膜を行った。次に、槽内をアルゴンガスで完全に置換し、同じ条件で反射層（Ｂ）としてＡｇ膜を１６ｎｍ製膜した。さらに、再度アルゴンと酸素の混合ガス(Ａｒ:Ｏ2=５:１)を導入し、同条件でＺｒＯ２膜を８６ｎｍ成膜した。以後、同様の手順でスパッタを繰り返し、ＺｒＯ２とＡｇからなる５層膜を作成した。
【００５０】
＜樹脂層（Ａ）および反射層（Ｂ）の厚さ＞
層の厚さが１００μｍ以上の場合は、厚さ計（ＰＧ−０２、テクロック社製）によって測定した。また、層の厚さが１００μｍ未満の場合は、液状樹脂中に包埋して硬化させ、断面が出るように切断した後に、走査型電子顕微鏡（ＪＳＭ−７４０１Ｆ、日本電子社製）によって、断面の画像を撮影して測定した。
結果は、表１に示した。
【００５１】
＜反射層（Ｂ）の１〜１０μｍの波長の電磁波の反射率＞
前記のようにして作製した積層成形体を、５ｃｍ四方の正方形状に切断し、測定サンプルとした。次に、積分球ユニット（ＩＬＮ−７２５、日本分光社製）を備えた分光光度計（Ｖ−６７０、日本分光社製）、および積分球ユニット（ＲＳＡ−ＰＥ−２００−ＩＤ、Ｌａｂｓｐｈｅｒｅ社製）を備えたＦＴ−ＩＲ装置（Ｓｙｓｔｅｍ２０００、パーキンエルマー社製）二台において、前記測定サンプルをセットし、反射層（Ｂ）の１〜１０μｍの波長の電磁波の反射率を測定した。
結果は、表１に示した。
【００５２】
＜光透過層（Ｃ）の熱線吸収率の測定＞
前記と同様にして、作製した積層成形体を、５ｃｍ四方の正方形状に切断し、測定サンプルとした。次に、赤外域分光エリプソメーター（ＩＲ−ＶＡＳＥ、ジェー・エー・ウーラム・ジャパン社製）を用いて膜のエリプソデータを測定した。得られたエリプソデータについて、一般振動子モデルを用いて解析を行い、光透過層（Ｃ）の２〜４μｍにおける平均吸収率を算出した。解析には付属ソフト（ＷＶＡＳＥ−ＩＲ、ジェー・エー・ウーラム・ジャパン社製）を用いた。結果は表１に示した。
【００５３】
＜樹脂層（Ａ）の中心温度＞
前記のようにして作製した積層成形体における樹脂層（Ａ）の端面から、積層成形体の中心までドリルで穴を開けた。前記のように作製した穴に熱電対を差し込み、測定サンプルとした。前記測定サンプルの反射層（Ｂ）の表面側に、輻射電気ヒーターから３０ｋＷ／ｍ２の輻射熱を照射し、照射開始から６００秒後の前記測定サンプルに差し込んだ熱電対で測定した温度を、樹脂層（Ａ）の中心温度とした。
結果は、表１に示した。
【００５４】
＜耐衝撃性試験＞
前記のようにして作製した積層成形体を、長さ６３．５ｍｍ×幅３．０ｍｍ×厚さ１２．７ｍｍの大きさにカットして、測定サンプルとした。前記測定サンプルについて、ＡＳＴＭ  Ｄ２５６に準拠してアイゾット衝撃試験を実施した。衝撃試験は、デジタル衝撃試験機（ＤＧ−ＵＢ型、東洋精機製作所製）を用い、測定サンプルの片面にノッチを設けた後、ノッチを設けた面の反対側の面からハンマーで衝撃荷重を加え、測定サンプルが破壊した時の衝撃値を測定した。
結果は、表１に示した。
【００５５】
（実施例２）
樹脂層（Ａ）の厚さを１ｍｍに変更した以外は、実施例１と同様にした。
【００５６】
（実施例３）
樹脂層（Ａ）の厚さを８ｍｍに変更した以外は、実施例１と同様にした。
【００５７】
（実施例４）
樹脂層（Ａ）をアクリル樹脂に変更した以外は、実施例１と同様にした。
【００５８】
（実施例５）
樹脂層（Ａ）をポリスチレンに変更した以外は、実施例１と同様にした。
【００５９】
（実施例６）
反射層（Ｂ）を酸化マグネシウムに変更した以外は、実施例１と同様にした。
【００６０】
（実施例７）
光透過層（Ｃ）を酸化ニオブに変更した以外は、実施例１と同様にした。
【００６１】
（比較例１）
光透過層（Ｃ）を酸化チタンに変更した以外は、実施例１と同様にした。
【００６２】
（比較例２）
光透過層（Ｃ）を設けなかった以外は、実施例１と同様にした。
【００６３】
（比較例３）
反射層（Ｂ）を設けなかった以外は、実施例１と同様にした。
【００６４】
【表１】
2016068298.tif 000003
【００６５】
表１から明らかなように、各実施例で得られた積層成形体は、光透過性に優れ、さらに優れた断熱性と、優れた耐衝撃性とを有するものであった。比較例には、光透過性、断熱性に劣るものが含まれていた。
【産業上の利用可能性】
【００６６】
本開示に係る積層成形体は、断熱性および耐衝撃性が要求される住宅や店舗の建築部材用途などに用いることができる。また、この積層成形体は、例えば、壁材、天井材、床材、厨房用材料などに適用することができる。
【符号の説明】
【００６７】
１        樹脂層
２        光透過層
３        反射層
１００    積層成形体
【図１】
2016068298.tif 000004